(57)【要約】【課題】普通紙に対しての高い発色性と、光沢紙に対しての光沢性及び定着性とを有し、かつ吐出安定性、保存安定性、及び目詰まり回復性等のインク信頼性に優れるインク組成物を提供する。【解決手段】マゼンタ固溶体顔料と、該顔料をインク組成物中に分散可能とするポリマーと、水不溶性ビニルポリマーと、水と、を少なくとも含んでなるインク組成物であって、前記水不溶性ビニルポリマーが、（１）ポリオキシアルキレン基含有モノマー、（２）塩生成基含有モノマー、及び（３）前記ポリオキシアルキレン基含有モノマー及び前記塩生成基含有モノマーと、共重合可能なモノマーを含んでなるモノマー組成物を重合させてなるビニルポリマーとする。【選択図】なし【特許請求の範囲】
【請求項１】
マゼンタ固溶体顔料と、該顔料をインク組成物中に分散可能とするポリマーと、水不溶性ビニルポリマーと、水と、を少なくとも含んでなるインク組成物であって、
前記水不溶性ビニルポリマーが、
（１）ポリオキシアルキレン基含有モノマー、
（２）塩生成基含有モノマー、及び
（３）前記ポリオキシアルキレン基含有モノマー及び前記塩生成基含有モノマーと、共重合可能なモノマー
を含んでなるモノマー組成物を重合させてなるビニルポリマーである、インク組成物。
【請求項２】
前記ポリオキシアルキレン基含有モノマーが、
下記式（I）：
【化１】
2007099997.tif 000010
（式中、Ｒ１は水素原子またはメチル基を表し、Ｒ２は水素原子、炭素数１〜２０のアルキル基、または炭素数１〜９のアルキルフェニル基を表し、ｍは１〜３０の数を表す。）
で表されるモノマーＭ１、
下記式（II）：
【化２】
2007099997.tif 000011
（式中、Ｒ１は水素原子またはメチル基を表し、Ｒ２は水素原子、炭素数１〜２０のアルキル基、または炭素数１〜９のアルキルフェニル基を表し、ｎは１〜３０の数を表す。）
で表されるモノマーＭ２、または
下記式（III）：
【化３】
2007099997.tif 000012
（式中、Ｒ１は水素原子またはメチル基を表し、Ｒ２は水素原子、炭素数１〜２０のアルキル基、または炭素数１〜９のアルキルフェニル基を表し、ｍ及びｎは１〜３０の数を表し、オキシエチレン基及びオキシプロピレン基は、［］内においてその順序は問わず、ランダムであってもブロックであってもよい。）
で表されるモノマーＭ３、
から選択される少なくとも１種以上のモノマーを含んでなる、請求項１に記載のインク組成物。
【請求項３】
前記ポリオキシアルキレン基含有モノマーが、前記モノマーＭ１である、請求項２に記載のインク組成物。
【請求項４】
前記水不溶性ビニルポリマーの重量平均分子量が１５０，０００〜５００，０００である、請求項１〜３のいずれか一項に記載のインク組成物。
【請求項５】
前記共重合可能なモノマーが、長鎖アルキル基含有モノマー、芳香環含有モノマー、及びマクロマーからなる群から選択される少なくとも１種以上を含んでなる、請求項１〜４のいずれか一項に記載のインク組成物。
【請求項６】
前記マゼンタ固溶体顔料が、無置換キナクリドン、３，１０−ジクロロキナクリドン、２，９−ジメチルキナクリドン、及び２，９−ジクロロキナクリドンからなる群から選択される２種以上のキナクリドン系化合物からなる固溶体顔料である、請求項１〜５のいずれか一項に記載のインク組成物。
【請求項７】
前記マゼンタ固溶体顔料の平均粒子径が１０〜２００ｎｍである、請求項１〜６のいずれか一項に記載のインク組成物。
【請求項８】
前記顔料をインク組成物中に分散可能とするポリマーが、スチレンーアクリル系顔料分散剤である、請求項１〜７のいずれか一項に記載のインク組成物。
【請求項９】
インク組成物の液滴を吐出し、該液滴を記録媒体に付着させて印字を行うインクジェット記録方法であって、インク組成物として請求項１〜８のいずれか一項に記載のインク組成物を用いる、インクジェット記録方法。
【請求項１０】
請求項９に記載のインクジェット記録方法によって記録が行われた、記録物。
【発明の詳細な説明】
【発明の背景】
【０００１】
発明の分野
本発明は、種々の記録媒体において印字品質に優れ、とりわけ光沢紙に対して優れた光沢性及び定着性を有し、かつ吐出安定性、保存安定性、目詰まり回復性等のインク信頼性にも優れるインクジェット記録用インク組成物、このインク組成物を用いた記録方法、及び記録物に関する。
【０００２】
背景技術
インクジェット記録方法は、微細なノズルヘッドからインク液滴を吐出して、文字や図形を紙などの記録媒体の表面に記録する方法である。インクジェット記録方法としては電歪素子を用いて電気信号を機械信号に変換し、ノズルヘッド部分に貯えたインク液滴を断続的に吐出して記録媒体表面に文字や記号を記録する方法や、ノズルヘッドの吐出部分に近い一部でインク液の一部を急速に加熱して泡を発生させ、その泡による体積膨張でインク液滴を断続的に吐出して、記録媒体表面に文字や記号を記録する方法などが実用化されている。
【０００３】
近年、インクジェット記録技術の革新的な進歩により、これまで銀塩写真やオフセット印刷によってのみ実現されてきた高精細で光沢性のある記録物にも、インクジェット記録方式が適用されるようになり、印画紙やアート紙等のような光沢紙に対してもインクジェット記録が行われている。
【０００４】
また、インクジェットプリンターで印刷した印刷物を、広告用や観賞用として、室内のみならず屋外での掲示に用いることも多くなっており、耐光性、耐ガス性、耐水性等の優れた耐性を有するインクの開発が希求されている。このような希求に対して、耐光性、耐水性、耐ガス性等の耐久性に優れる顔料を、着色剤として用いたインクが開発されている。
【０００５】
例えば、特開平１１−２０９６７２号公報（特許文献１）において、特定の高分子で顔料を被覆した高発色性の耐光性に優れる水性顔料インクが提案されている。また、特開平１０−２１９１６６号公報（特許文献２）や特開平１１−４９９９８号公報（特許文献３）には、マゼンタ色に使用される顔料として、キナクリドン系顔料やキナクリドン固溶体顔料を用いた、マゼンタ染料と同等の演色性を有するとともに、耐光性、耐ガス性にも優れるインク組成物が提案されている。
【０００６】
また、水性顔料インクは、一定の粒径を有する顔料微粒子を水溶媒中に均一に分散させた分散液であるため、光沢紙のような表面が平滑に加工された記録媒体に印刷した場合、インク皮膜中の顔料微粒子による光の乱反射により光沢性が不十分となる場合がある。このような課題に対して、特開２００４−７５９８８号公報（特許文献４）には、水不溶性のビニルポリマー微粒子の水分散体を用いることにより、高発色かつ光沢性に優れた印字が可能な顔料インクが提案されている。
【０００７】
しかしながら、上記のような固溶体顔料を着色材とするインクにポリマー微粒子を添加すると発色性が不十分となる場合があり、発色性を向上させるために顔料濃度を上げると目詰まり等のインク信頼性が低下することがあった。
【０００８】
また、マゼンタ系の固溶体顔料に樹脂成分を添加すると定着性は向上するものの、目詰まり回復性や保存安定性等のインクの信頼性が不十分となる場合があった。
【特許文献１】特開平１１−２０９６７２号公報
【特許文献２】特開平１０−２１９１６６号公報
【特許文献３】特開平１１−４９９９８号公報
【特許文献４】特開２００４−７５９８８号公報
【発明の概要】
【０００９】
本発明者らは今般、顔料分散剤を含むマゼンタ固溶体顔料インクにおいて、特定構造の水不溶性ビニルポリマーを添加することにより、普通紙に対しての高い発色性と、光沢紙に対しての光沢性及び定着性とを有し、かつ吐出安定性、保存安定性、及び目詰まり回復性等のインク信頼性に優れるインクジェット記録用インク組成物を実現できる、との知見を得た。本発明はかかる知見によるものである。
【００１０】
したがって、本発明の目的は、種々の記録媒体において印字品質に優れ、とりわけ光沢紙に対して優れた光沢性及び定着性を有し、かつ吐出安定性、保存安定性、目詰まり回復性等のインク信頼性にも優れるインク組成物、このインク組成物を用いた記録方法、及び記録物を提供することにある。
【００１１】
そして、本発明によるインク組成物は、マゼンタ固溶体顔料と、該顔料をインク組成物中に分散可能とするポリマーと、水不溶性ビニルポリマーと、水と、を少なくとも含んでなるインク組成物であって、
前記水不溶性ビニルポリマーが、
（１）ポリオキシアルキレン基含有モノマー、
（２）塩生成基含有モノマー、及び
（３）前記ポリオキシアルキレン基含有モノマー及び前記塩生成基含有モノマーと、共重合可能なモノマー
を含んでなるモノマー組成物を重合させてなるビニルポリマーである。
【００１２】
本発明によれば、種々の記録媒体において印字品質に優れ、とりわけ普通紙に対しての高い発色性と、光沢紙に対しての光沢性及び定着性とを有し、かつ吐出安定性、保存安定性、及び目詰まり回復性等のインク信頼性に優れるインク組成物を実現することができる。
【発明の具体的説明】
【００１３】
＜インク組成物＞
本発明によるインク組成物は、マゼンタ固溶体顔料と、該顔料をインク組成物中に分散可能とするポリマーと、水不溶性ビニルポリマーと、水と、を少なくとも含んでなるものである。以下、本発明によるインク組成物を構成する各成分について説明する。
【００１４】
＜マゼンタ固溶体顔料＞
本発明によるインク組成物は、着色材としてマゼンタ固溶体顔料が用いられる。このような固溶体顔料としては、キナクリドン系固溶体顔料が挙げられる。本発明においては、このようなマゼンタ固溶体顔料が顔料分散剤によりインク中に分散したインク組成物に、後記するような特定構造の水不溶性ポリマーを添加することにより、光沢紙に対して優れた光沢性及び定着性を有し、かつ吐出安定性、保存安定性、目詰まり回復性等のインク信頼性にも優れるインク組成物を実現するものである。
【００１５】
マゼンタ固溶体顔料は、無置換キナクリドン、３，１０−ジクロロキナクリドン、２，９−ジメチルキナクリドン、及び２，９−ジクロロキナクリドンからなる群から選択される２種以上のキナクリドン系化合物からなる固溶体顔料であることが好ましい。これら特定のキナクリドン化合物からなる固溶体顔料と、下記に説明する水不溶性ポリマーとを組み合わせて使用することにより、普通紙に対しての高い発色性と、光沢紙に対しての光沢性及び定着性とを有し、かつ吐出安定性、保存安定性、及び目詰まり回復性等のインク信頼性に優れるインク組成物を実現することができる。
【００１６】
上記キナクリドン化合物は、下記式：
【化１】
2007099997.tif 000002
で表される無置換キナクリドン、３及び１０位を塩素で置換した３，１０−ジクロロキナクリドン、２及び９位をメチル基で置換した２，９−ジメチルキナクリドン、及び２及び９位を塩素で置換した２，９−ジクロロキナクリドンの４種類のキナクリドン化合物から、２種以上を組み合わせた固溶体顔料である。
【００１７】
上記の各キナクリドン化合物は、無置換キナクリドンがＣ．Ｉ．ピグメントバイオレッド１９として、３，１０−ジクロロキナクリドンがＣ．Ｉ．ピグメントレッド２０９として、２，９−ジメチルキナクリドンがＣ．Ｉ．ピグメントレッド１２２として、２，９−ジクロロキナクリドンがＣ．Ｉ．ピグメントレッド２０２として、市販されたものを用いてもよい。
【００１８】
２種以上のキナクリドン化合物の組み合わせは特に限定されるものではないが、本発明においては、無置換キナクリドンと３，１０−ジクロロキナクリドンとの組み合わせ、無置換キナクリドンと２，９−ジメチルキナクリドンとの組み合わせ、または、無置換キナクリドンと２，９−ジクロロキナクリドンとの組み合わせからなる固溶体顔料であることが好ましい。これらの組み合わせからなる固溶体顔料用いることにより、発色性及び定着性がより向上する。
【００１９】
無置換キナクリドンと３，１０−ジクロロキナクリドンとの固溶体顔料において好ましい混合比は、無置換キナクリドン：３，１０−ジクロロキナクリドンが１０：９０〜９０：１０の範囲であり、さらに好ましくは１５：８５〜８５：１５の範囲である。また、無置換キナクリドン：２，９−ジメチルキナクリドンが１０：９０〜９０：１０の範囲であり、さらに好ましくは１５：８５〜８５：１５の範囲である。また、無置換キナクリドン：２，９−ジクロロキナクリドンが１０：９０〜９０：１０の範囲であり、さらに好ましくは１５：８５〜８５：１５の範囲である。
【００２０】
キナクリドン固溶体顔料の製造方法としては、特に限定されるものではなく、通常は公知の製造方法を用いることができる。具体的には、特開平１1−４９９９８号公報、特開２０００−３１９５３４号公報、特開２００３−２５３１５０号公報に開示されている方法が挙げられる。
【００２１】
本発明においては、マゼンタ固溶体顔料の平均粒子径が１０〜２００ｎｍの範囲であることが好ましい。より好ましくは、平均粒子径が５０〜１５０ｎｍである。平均粒子径が１０ｎｍ未満になると耐候性が低下することがあり、２００ｎｍを超えると沈降して安定的に吐出しなくなる場合がある。
【００２２】
＜水不溶性ビニルポリマー＞
本発明によるインク組成物に用いられる水不溶性ビニルポリマー（以下、単にビニルポリマーともいう）は、（１）ポリオキシアルキレン基含有モノマー、（２）塩生成基含有モノマー、及び（３）前記ポリオキシアルキレン基含有モノマー及び前記塩生成基含有モノマーと、共重合可能なモノマー（以下、単に共重合可能なモノマーともいう）を含むモノマー組成物を共重合して得られるものである。
【００２３】
各モノマーの組成比は、（１）ポリオキシアルキレン基含有モノマーが５〜５０重量部、（２）塩生成基含有モノマーが３〜４０重量部、（３）共重合可能なモノマーが１５〜９０重量部であることが好ましい。
【００２４】
（１）ポリオキシアルキレン基含有モノマー
水不溶性ビニルポリマーの構成モノマーの1つとして用いられるポリオキシアルキレン基含有モノマーとしては、  下記式（I）：
【化２】
2007099997.tif 000003
（式中、Ｒ１は水素原子またはメチル基を表し、Ｒ２は水素原子、炭素数１〜２０のアルキル基、または炭素数１〜９のアルキルフェニル基を表し、ｍは１〜３０の数を表す。）
で表されるモノマーＭ１、
下記式（II）：
【化３】
2007099997.tif 000004
（式中、Ｒ１は水素原子またはメチル基を表し、Ｒ２は水素原子、炭素数１〜２０のアルキル基、または炭素数１〜９のアルキルフェニル基を表し、ｎは１〜３０の数を表す。）
で表されるモノマーＭ２、または
下記式（III）：
【化４】
2007099997.tif 000005
（式中、Ｒ１は水素原子またはメチル基を表し、Ｒ２は水素原子、炭素数１〜２０のアルキル基、または炭素数１〜９のアルキルフェニル基を表し、ｍ及びｎは１〜３０の数を表し、オキシエチレン基及びオキシプロピレン基は、［］内においてその順序は問わず、ランダムであってもブロックであってもよい。）
で表されるモノマーＭ３、
から選択される少なくとも１種以上のモノマーを含んでなることが好ましい。
【００２５】
ポリオキシアルキレン基含有モノマーとして水溶性である上記モノマーＭ１を用いることにより、印刷画像の光沢、インク保存性、及び目詰まり回復性に優れたインク組成物を得ることができる。この理由は定かではないが、モノマーＭ１が有する親水性の高いオキシエチレン基の親水性水和層がインクの中で広がることに基づくものと考えられる。
【００２６】
ポリオキシアルキレン基含有モノマーとして上記モノマーＭ２を用いると、吐出性に優れたインク組成物を得ることができる。この理由は定かではないが、モノマーＭ２の疎水性の高いオキシプロピレン基と、着色材であるキナクリドン系固溶体顔料との間に疎水性相互作用が強く働き、ビニルポリマーが着色材に対して強い吸着性を発現するため、着色材を含有するポリマー粒子の疎水性が強くなり、その結果、インク組成物の粘度が低くなることに基づくものと考えられる。
【００２７】
また、ポリオキシアルキレン基含有モノマーとしてモノマーＭ３を用いると、優れた分散安定性を着色材に付与できる。この理由は定かではないが、親水性の高いオキシエチレン基またはオキシテトラメチレン基の親水性水和層がインク中で広がることに基づくものと考えられる。
【００２８】
上記式（I）〜（III）で表されるモノマーＭ１〜Ｍ３において、Ｒ１は水素原子又はメチル基であり、Ｒ２は水素原子、炭素数１〜２０のアルキル基または炭素数１〜９のアルキルフェニル基である。耐水性及び耐擦過性の観点から、Ｒ２はオクチル基及びノニルフエニル基が好ましい。
【００２９】
mは１〜３０の数である。吐出性及び印字濃度の観点から、mは２〜２５の数が好ましい。また、nは１〜３０の数である。吐出性及び印字濃度の観点から、ｎは２〜２５の数が好ましい。
【００３０】
上記式（I）で表されるモノマーＭ１としては、ポリエチレングリコールモノ(メタ)アクリレート等が挙げられる。商業的に入手しうるモノマーＭ１の具体例としては、新中村化学社製のNKエステルM-20G、40G、90G、230G、日本油脂社製のブレンマーPEシリーズ、PME-100、200、400、1000等が挙げられる。
【００３１】
上記式（II）で表されるモノマーＭ２としては、ポリプロピレングリコールモノ(メタ)アクリレート等が挙げられる。
【００３２】
上記式（III）で表されるモノマーＭ３としては、エチレングリコール・プロピレングリコール(メタ)アクリレート、ポリ(エチレングリコール・プロピレングリコール)モノ(メタ)アクリレート、オクトキシポリエチレングリコール・ポリプロピレングリコールモノ(メタ)アクリレート、オクトキシポリ(エチレングリコール・プロピレングリコール)モノ(メタ)アクリレート、ステアロキシポリエチレングリコール・ポリプロピレングリコールモノ(メタ)アクリレート、ステアロキシポリ(エチレングリコール・プロピレングリコール)モノ(メタ)アクリレート、ノニルフェノキシポリエチレングリコール・ポリプロピレングリコールモノ(メタ)アクリレート、ノニルフェノキシポリ(エチレングリコール・プロピレングリコール)モノ(メタ)アクリレート等が挙げられる。これらは、それぞれ単独で又は2種以上を混合して用いることができる。
【００３３】
これらの中でも、インク粘度及び吐出性の観点からモノマーＭ２及びM３は、ポリプロピレングリコールモノ(メタ)アクリレート、エチレングリコール・プロピレングリコール(メタ)アクリレート、またはポリ(エチレングリコール・プロピレングリコール)モノ(メタ)アクリレートが好ましい。
【００３４】
商業的に入手しうるモノマーＭ２及びＭ３の例としては、日本油脂社製のブレンマーPP-1000、PP-500、PP-800、AP-150、AP-400、AP-550、AP-800、50PEP-300、70PEP-350B、AEPシリーズ、30PPT-800、50PPT-800、70PPT-800、APTシリーズ、10PPB-500B、10APB-500B、50POEP-800B、50AOEP-800B、ASEPシリーズ、PNEPシリーズ、PNPEシリーズ、43ANEP-500、70ANEP-550等が挙げられる。
【００３５】
水不溶性ポリマーにおけるポリオキシアルキレン基含有モノマーの含有量は、インク組成物の吐出安定性や印刷画像の光沢性を向上させ、また光沢紙での発色性、定着性低下を抑制する観点から、好ましくは５〜５０重量%、より好ましくは１０〜４０重量%とされる。
【００３６】
（２）塩生成基含有モノマー
本発明に用いられる水不溶性ビニルポリマーを構成するモノマーの一つである塩生成基含有モノマーとしては、アニオン性モノマーまたはカチオン性モノマーが好ましい。アニオン性モノマーまたはカチオン性モノマーは、それぞれ単独で又は2種以上を混合して用いることができる。
【００３７】
アニオン性モノマーとしては、不飽和カルボン酸モノマー、不飽和スルホン酸モノマー及び不飽和リン酸モノマーからなる群より選ばれた1種以上が挙げられる。
【００３８】
不飽和カルボン酸モノマーとしては、例えば、アクリル酸、メタクリル酸、クロトン酸、イタコン酸、マレイン酸、フマル酸、シトラコン酸、2−メタクリロイルオキシメチルコハク酸等が挙げられる。これらは、それぞれ単独で又は2種以上を混合して用いることができる。
【００３９】
不飽和スルホン酸モノマーとしては、例えば、スチレンスルホン酸、2−アクリルアミド−2−メチルプロパンスルホン酸、3−スルポプロピル(メタ)アクリル酸エステル、ビス−(3−スルポプロピル−イタコン酸エステル等が挙げられる。これらは、それぞれ単独でまたは2種以上を混合して用いることができる。
【００４０】
不飽和リン酸モノマーとしては、例えば、ビニルポスホン酸、ビニルポスフェート、ビス(メタクリロキシエチル)ホスフェート、ジフェニル−2−アクリロイロキシエチルポスフェート、ジフェニル−2−メタクリロイロキシエチルボスフェート、ジブチル−2−アクリロイロキシエチルポスフェート等が挙げられる。これらは、それぞれ単独で又は2種以上を混合して用いることができる。
【００４１】
アニオン性モノマーとしては、インク粘度及び吐出性の観点から、不飽和カルボン酸モノマーが好ましく、アクリル酸及びメタクリル酸がより好ましい。
【００４２】
カチオン性モノマーとしては、不飽和3級アミン含有ビニルモノマー及び不飽和アンモニウム塩含有ビニルモノマーからなる群より選ばれた1種以上が挙げられる。
【００４３】
不飽和3級アミン含有モノマーとしては、例えば、N,N−ジメチルアミノエチル(メタ)アクリレート、N,N−ジメチルアミノプロピル(メタ)アクリレート、N,N−ジエチルアミノエチル(メタ)アクリレート、N,N−ジメチルアミノプロピル(メタ)アクリルアミド、N,N−ジメチルアリールアミン、ビニルピロリドン、2−ビニルピリジン、4−ビニルピリジン、2−メチル−6−ビニルピリジン、5−エチル−2−ビニルピリジン等が挙げられる。これらは、それぞれ単独で又は2種以上を混合して用いることができる。
【００４４】
不飽和アンモニウム塩含有モノマーとしては、例えば、N,N−ジメチルアミノエチル (メタ)アクリレート四級化物、N,N−ジエチルアミノエチル(メタ)アクリレート四級化物、N,N−ジメチルアミノプロピル(メタ)アクリレート四級化物等が挙げられる。これらは、それぞれ単独で又は2種以上を混合して用いることができる。
【００４５】
カチオン性モノマーの中では、N,N−ジメチルアミノエチル(メタ)アクリレート、N-N−ジメチルアミノプロピル(メタ)アクリルアミド及びビニルピロリドンが好ましい。
【００４６】
ビニルポリマーにおける塩生成基含有モノマーの含有量は、分散安定性及び吐出安定性
の観点から、３〜４０重量％、好ましくは５〜３０重量%である。
【００４７】
（３）共重合可能なモノマー
上記したポリオキシアルキレン基含有モノマー及び塩生成基含有モノマーと共重合可能なモノマーとしては、例えば、長鎖アルキル基含有モノマー、芳香環含有モノマー、マクロマー、(メタ)アクリル酸エステル等が挙げられる。これらの中でも、長鎖アルキル基含有モノマー、芳香環含有モノマー、及びマクロマーから選択される1種以上を用いることが好ましく、インクの調製時添加する湿潤剤や分散剤によるインク粘度変化を抑制し、インクの保存安定性を高めることができる。これらは、それぞれ単独で又は2種以上を混合して用いることができる。
【００４８】
長鎖アルキル基含有モノマーにおいて、長鎖アルキル基の炭素数は、モノマーの入手容易性の観点から、好ましくは１６〜３０、より好ましくは１８〜２２である。長鎖アルキル基含有モノマーの代表例としては、下記式（IV）：
【化５】
2007099997.tif 000006
（式中、Ｒ１は水素原子又は炭素数１〜４の低級アルキル基を表し、Ｒ２はヘテロ原子を有していてもよい炭素数１６〜３０炭化水素基を表す。）
【００４９】
上記式中、Ｒ２は、ヘテロ原子を有していてもよい炭素数１８〜３０が好ましく、より好ましくは炭素数１８〜２２の1価の炭化水素基を表す。
【００５０】
長鎖アルキル基含有モノマーの具体例としては、（イソ）セチル（メタ）アクリレート、（イソ）ステアリル（メタ）アクリレート、（イソ）べへニル（メタ）アクリレート等の（メタ）アクリル酸エステル類が挙げられ、これらは、それぞれ単独で又は2種以上を混合して用いることができる。これらの中でも、（イソ）ステアリル（メタ）アクリレート及び／または（イソ）ベへニル（メタ）アクリレートが特に好ましい。長鎖アルキル基含有モノマーは、インクの調製時に添加する湿潤剤や分散剤によるインク粘度変化を抑制し、保存安定性を十分に高める観点から好ましい。この場合、モノマー混合物におけるステアリル（メタ）アクリレート及びベへニル（メタ）アクリレートの合計含量は、インクの粘度変化を抑制し、保存安定性を十分に高める観点から、好ましくは５〜５０重量%、より好ましくは１０〜３０重量%である。
【００５１】
芳香環含有モノマーとしては、耐水性を付与する観点から、スチレン、ビニルナフタレン、α−メチル・スチレン、ビニルトルエン、エチルビニルベンゼン、4−ビニルビフェニル、1,1−ジフェニルエチレン、ベンジル(メタ)アクリレート、フェノキシエチル(メタ)アクリレート、2−ヒドロキシ−3−フェノキシプロピルアクリレート、2−メタクリロイロキシエチル−2−ヒドロキシプロピルフタレート、2−アクリロイロキシエチルフタル酸及びネオペンチルグリコールアクリル酸安息香酸エステルからなる群より選ばれた1種以上が好ましい。これらの中でも、スチレン、α−メチルスチレン、ビニルトルエン及びビニルナフタレンからなる群より選ばれた1種以上が、耐水性、耐擦過性の観点からより好ましい。
【００５２】
（メタ）アクリル酸エステルとしては、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、ベンジル（メタ）アクリレート、2−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等のエステル部分が炭素数１〜１８のアルキル基である（メタ）アクリル酸エステル類が挙げられ、これらは、それぞれ単独で又は2種以上を混合して用いることができる。
【００５３】
なお、 （イソまたはターシャリー）及び（イソ）とは、これらの基が存在している場合とそうでない場合の双方を意味し、これらの基が存在していない場合には、ノルマルであることを意味する。
【００５４】
本発明に使用される好ましい共重合可能なモノマーの1つであるマクロマーとしては、片末端に重合性官能基を有し、好ましくは数平均分子量が５００〜５００，０００、より好ましくは１，０００〜１０，０００であるマクロマーが挙げられる。
【００５５】
マクロマーの具体例としては、片末端に重合性官能基を有するスチレン系マクロマー、片末端に重合性官能基を有するシリコーン系マクロマー、片末端に重合性官能基を有するメチルメタクリレート系マクロマー、片末端に重合性官能基を有するスチレン・アクリロニトリル系マクロマー、片末端に重合性官能基を有するブチルアクリレート系マクロマー、片末端に重合性官能基を有するイソブチルメタクリレート系マクロマー等が挙げられる。これらの中でも、ビニルポリマーに着色材を十分に含有させる観点から、片末端に重合性官能基を有するスチレン系マクロマーが好ましい。
【００５６】
片末端に重合性官能基を有するスチレン系マクロマーとしては、片末端に重合性官能基を有するスチレン単独重合体及び片末端に重合性官能基を有する、スチレンと他のモノマーとの共重合体が挙げられる。
【００５７】
片末端に重合性官能基を有する、スチレンと他のモノマーとの共重合体において、他のモノマーとしては、アクリロニトリル等が挙げられる。また、そのスチレンの含有量は、顔料が十分にビニルポリマーに含有されるようにする観点から、好ましくは６０重量%以上、より好ましくは７０重量%以上である。
【００５８】
片末端に重合性官能基を有するスチレン系マクロマーの中では、片末端に重合性官能基としてアクリロイル基又はメタクリロイル基を有するスチレン系マクロマーが好ましい。商業的に入手しうるスチレン系マクロマーとしては、例えば、東亜合成社製のAS-6、AS-6S、AN-6、AN-6S、HS-6S、HS-6等が挙げられる。
【００５９】
なお、マクロマーの数平均分子量は、溶媒として1mmol/Lのドデシルジメチルアミン含有クロロホルムを用いたゲルクロマトグラフィーにより、標準物質としてポリスチレンを用いて測定される。
【００６０】
水不溶性ビニルポリマーにおけるマクロマーの含有量は、耐水性及び耐擦過性の観点から、好ましくは０．１〜４０重量%、より好ましくは１〜３０重量%である。
【００６１】
なお、水不溶性ビニルポリマーの構成モノマーとしてマクロマーを用いることにより、吐出性に優れたインク組成物を得ることができる。この理由は定かではないが、疎水性の高いマクロマーと着色材であるマゼンタ固溶体顔料との間で疎水性相互作用が強くなるので、ビニルポリマーが着色材に対して強い吸着性を発現するため、着色剤を含有するポリマー粒子の疎水性が強くなり、その結果、水系インクの粘度が低くなることに基づくものと考えられる。
【００６２】
水不溶性ビニルポリマーにおける共重合可能なモノマーの含有量は、印字濃度及び耐水性の観点から、１５〜９０重量%、好ましくは３５〜８０重量%である。
【００６３】
＜水不溶性ビニルポリマーの合成＞
上記した水不溶性ビニルポリマーは、（１）ポリオキシアルキレン基含有モノマー、（２）塩生成基含有モノマー、及び（３）共重合可能なモノマーをそれぞれ所定量配合して、これらを共重合させることによって得られる。重合は、塊状重合法、溶液重合法、懸濁重合法、乳化重合法等の公知の重合法を用いることができるが、これらの中でも溶液重合法が好ましい。
【００６４】
溶液重合法で用いる溶媒は、極性有機溶媒であることが好ましい。極性有機溶媒が水混和性を有する場合には、水と混合して用いることもできる。
【００６５】
極性有機溶媒としては、例えば、メタノール、エタノール、プロパノール、イソプロピルアルコール等の炭素数1〜3の脂肪族アルコール;アセトン、メチルエチルケトン等のケトン類;酢酸エチル等のエステル類等が挙げられる。これらの中では、メタノール、エタノール、イソプロピルアルコール、アセトン、メチルエチルケトンまたはこれらと水との混合液が好ましい。
【００６６】
なお、重合の際には、ラジカル重合開始剤を用いることができる。ラジカル重合開始剤としては、２，２’−アゾビスイソブチロニトリル、２，２’−アゾビス（２，４−ジメチルバレロニトリル）、ジメチル−２，２’−アゾビスブチレート、２，２’−アゾビス （2−メチルブチロニトリル）、１，１’−アゾビス（1−シクロヘキサンカルボニトリル）等のアゾ化合物が好適である。また、ｔ−ブチルペルオキシオクトエート、ジ−ｔ−ブチルペルオキシド、ジベンゾイルオキシド等の有機過酸化物を使用することもできる。
【００６７】
重合開始剤の量は、モノマー組成物１ｍｏｌあたり、好ましくは０．００１〜５ｍｏｌ、より好ましくは０．０１〜２ｍｏｌである。
【００６８】
また、重合の際には、更に重合連鎖移動剤を添加してもよい。重合連鎖移動剤の具体例としては、オクチルメルカプタン、ｎ−ドデシルメルカプタン、ｔ−ドデシルメルカプタン、ｎ−テトラデシルメルカプタン、２−メルカプトエタノール等のメルカプタン類；ジメチルキサントゲンジスルフィド、ジイソプロピルキサントゲンジスルフィド等のキサントゲンジスルフィド類;テトラメチルチウラムジスルフィド、テトラブチルチウラムジスルフィド等のチウラムジスルフィド類；四塩化炭素、臭化エチレン等のハロゲン化炭化水素類；ペンタフェニルエタン等の炭化水素類；アクロレイン、メタクロレイン、アリルアルコール、２−エチルヘキシルチオグリコレート、タービノーレン、α−テルピネン、γ−テルピネン、ジペンテン、α−メチルスチレンダイマー、９，１０−ジヒドロアントラセン、１，４−ジヒドロナフタレン、インデン、１，４−シクロヘキサジエン等の不飽和環状炭化水素化合物；２，５−ジヒドロフラン等の不飽和ヘテロ環状化合物等が挙げられる。これらの重合連鎖移動剤は、それぞれ単独で又は2種以上を混合して用いることができる。
【００６９】
モノマー組成物の重合条件は、使用するラジカル重合開始剤、モノマー、溶媒の種類等によって異なるが、通常、重合温度は,好ましくは３０〜１００℃、より好ましくは５０〜８０℃であり、重合時間は好ましくは１〜２０時間である。また、重合雰囲気は、窒素ガス等の不活性ガス雰囲気であることが好ましい。
【００７０】
重合反応の終了後、反応溶液から再沈澱、溶媒留去等の公知の方法により、生成した水不溶性ビニルポリマーを単離する。また、得られたポリマーは、再沈澱を繰り返したり、膜分離、クロマトグラフ法、抽出法等により、未反応のモノマー等を除去して精製することができる。
【００７１】
水不溶性ビニルポリマーの重量平均分子量は１５０，０００〜５００，０００であることが好ましい。水不溶性ビニルポリマーの重量平均分子量を上記の範囲とすることにより、連続印刷時の印字安定性が向上する。なお、ポリマーの平均分子量は、メルカプタン等の連鎖移動材を添加する慣用の操作によりコントロールできる。
【００７２】
ポリマーの重量平均分子量は、得られたポリマー溶液の一部を、減圧下１０５℃で2時間乾燥させ、溶媒を除去することによって単離し、標準物質としてポリスチレン、溶媒として６０ｍｍｏｌ／Ｌのリン酸及び５０ｍｍｏｌ／Ｌのリチウムブロマイド含有ジメチルホルムアミドを用いたゲルパーミエーションクロマトグラフィーにより求めることができる。
【００７３】
本発明においては、水不溶性ビニルポリマーは、インク中でポリマー粒子の形態で存在することが好ましい。ポリマー粒子を調製するには、例えば、得られたポリマーの溶液にメチルエチルケトン等の溶剤を加え、その中に水酸化カリウム等の電解質水溶液を加えてポリマーの塩生成基を中和し、これにイオン交換水を加えて撹拝した後、マイクロフルイダイザー等を用いて撹拝し、得られた乳化物から有機溶媒及び水を除去し、ポリマー粒子を得ることができる。
【００７４】
水不溶性ビニルポリマーの平均粒子径は１０〜２００ｎｍが好ましく、より好ましくは６０〜２００nm程度となるように調整する。平均粒子径が１０ｎｍ未満であると目詰まり回復性が低下し、３００ｎｍを超えると光沢紙上での光沢が低下する。ポリマー粒子の粒子径は、電子顕微鏡による観察、コールターカウンターあるいは光散乱法により測定することができる。例えばコールターカウンターでは、コールターカウンターＮ４（コールター社製）、光散乱法では、レーザー粒子径解析システムＬＰＡ−３０００／３１００（大塚電子社製）、レーザー回折式粒度分布測定装置ＳＡＬＤ−２０００Ａ（島津製作所社製）等で測定することができる。
【００７５】
水不溶性ビニルポリマー粒子の添加量は定着性の観点から０．１重量%以上が好ましい。また、目詰まり回復性劣化防止の観点から３．０重量%以下が好ましく、０．２〜２．０重量%添加するのがより好ましい。
【００７６】
＜顔料分散ポリマー＞
マゼンタ固溶体顔料をインク組成物中に分散可能とするポリマーとしては、通常の水性顔料インクに使用される分散剤を好適に使用できる。好ましい例としては合成高分子が挙げられ、ポリビニルアルコール類、ポリビニルピロリドン類、ポリアクリル酸、アクリル酸−アクリルニトリル共重合体、アクリル酸カリウム−アクリルニトリル共重合体、酢酸ビニル−アクリル酸エステル共重合体、アクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体などのスチレン−アクリル樹脂、スチレン−マレイン酸共重合体、スチレン−無水マレイン酸共重合体、ビニルナフタレン−アクリル酸共重合体、ビニルナフタレン−マレイン酸共重合体、及び酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体及びそれらの塩が挙げられる。これらは、使用に際してそれぞれ単独で又は２種以上を混合して用いることができる。
【００７７】
これらの合成高分子の中で、特に疎水性基を持つモノマーと親水性基を持つモノマーとの共重合体、及び疎水性基と親水性基を分子構造中に併せ持ったモノマーからなる重合体が好ましい。なお、共重合体は、ランダム共重合体、ブロック共重合体など、その形態に特に制限されない。
【００７８】
また、前記の塩としては、ジエチルアミン、アンモニア、エチルアミン、トリエチルアミン、プロピルアミン、イソプロピルアミン、ジプロピルアミン、ブチルアミン、イソブチルアミン、トリエタノールアミン、ジエタノールアミン、アミノメチルプロパノール、モルホリンなどの塩が挙げられる。このような塩は、例えば、塩を形成するための化合物（ジエチルアミン等の上記に例示の化合物）と、塩を形成する前の有機物からなる分散剤との中和反応によって得ることができる。この際、塩を形成するための化合物の使用量は、塩を形成する前の有機物からなる分散剤の中和当量以上であればよいが、特にインク組成物を記録媒体に印字した後のインクの記録媒体への定着性が向上する点から、中和当量の約１．３倍位であることが好ましい。
【００７９】
これらの合成高分子の重量平均分子量は、好ましくは１０００〜５００００であり、より好ましくは１０００〜１５０００であり、さらに好ましくは３０００〜１００００である。また、合成高分子の酸価は、５０〜３００であることが好ましく、より好ましくは７０〜１５０である。また、合成高分子は、ラジカル共重合、グループトランスファー重合等の公知の重合法によって製造される。
【００８０】
また、顔料をインク組成物中で分散可能とするポリマーとして、天然高分子を用いることもできる。その具体例としては、にかわ、ゼラチン、カゼイン、アルブミンなどのタンパク質類、アラビアゴム、トラガントゴムなどの天然ゴム類、サポニンなどのグルコシド類、アルギン酸及びアルギン酸プロピレングリコールエステル、アルギン酸トリエタノールアミン、アルギン酸アンモニウムなどのアルギン酸誘導体、メチルセルロース、カルボキシメチルセルロース、ヒドロシキエチルセエルロース、エチルヒドロキシセルロースなどのセルロース誘導体などが挙げられる。
【００８１】
このようなポリマーの配合量は、マゼンタ固溶体顔料１００重量部に対して１〜１００重量部であることが好ましく、より好ましくは２〜７０重量部である。
【００８２】
本発明において特に好ましく用いられる分散剤としては、分散安定性等の観点から、スチレン−（メタ）アクリル酸共重合体の塩である。スチレン−（メタ）アクリル酸共重合体の塩は、基本的にはその構造中に少なくともスチレン骨格と（メタ）アクリル酸の塩の骨格を含んでなるものを示し、構造中に（メタ）アクリル酸エステル骨格等の他の不飽和基を有するモノマー由来の骨格を有していても構わない。スチレン−（メタ）アクリル酸共重合体の塩の共重合形態、製造法、酸価及び重量平均分子量それぞれについては、前記した合成高分子の場合と同様である。
【００８３】
顔料をインク組成物中で分散可能とするポリマーは、これを水中に添加してエマルジョンの形態等として使用することができる。また、このようなポリマーとしては、市販の顔料分散剤を使用することができ、その具体例としては、ジョンソンポリマー社製、ジョンクリル６１Ｊ（分子量１００００、酸価１９５）、ジョンクリル６８（分子量１００００、酸価１９５）、ジョンクリル４５０（分子量１００００〜２００００、酸価１００）、ジョンクリル５５０（分子量７５００、酸価２００）、ジョンクリル５５５（分子量５０００、酸価２００）、ジョンクリル５８６（分子量３１００、酸価１０５）、ジョンクリル６８０（分子量３９００、酸価２１５）、ジョンクリル６８２（分子量１６００、酸価２３５）、ジョンクリル６８３（分子量７３００、酸価１５０）、Ｂ−３６（分子量６８００、酸価２５０）等が挙げられる。なお、分子量とは、重量平均分子量を示す。
【００８４】
＜水、及びその他の成分＞
本発明によるインク組成物に含有される水は主溶媒であり、イオン交換水、限外濾過水、逆浸透水、蒸留水等の純水または超純水を用いることが好ましい。特に紫外線照射または過酸化水素添加等により滅菌処理した水を用いると、カビやバクテリアの発生を防止してインク組成物の長期保存を可能にするため好ましい。
【００８５】
また、本発明のインク組成物は水溶性有機化合物を含有することが好ましい。水溶性有機化合物としては、例えば、グリセリン、１，２，６−ヘキサントリオール、トリメチロールプロパン、エチレングリコール、プロピレングリコール、ジエチレングリコール、トリエチレングリコール、テトラエチレングリコール、ペンタエチレングリコール、ジプロピレングリコール、２−ブテン−１，４−ジオール、２−エチル−１，３−ヘキサンジオール、２−メチル−２，４−ペンタンジオール、１，２−オクタンジオール、１，２−ヘキサンジオール、１，２−ペンタンジオール、４−メチル−１，２−ペンタンジオール等のアルカンジオール（多価アルコール類）；ヴルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオース等の糖類；糖アルコール類；ピアルロン酸類；尿素類等のいわゆる固体湿潤剤；エタノール、メタノール、ブタノール、プロパノール、イソプロパノールなどの炭素数１〜４のアルキルアルコール類；エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルなどのグリコールエーテル類；２−ピロリドン、Ｎ−メチル−２−ピロリドン、１，３−ジメチル−２−イミダゾリジノン、ホルムアミド、アセトアミド、ジメチルスルポキシド、ソルビット、ソルビタン、アセチン、ジアセチン、トリアセチン、スルホラン等が挙げられ、これらの１種又は２種以上を用いることができ、これらの水溶性有機溶剤は、インク組成物の適正な物性値（粘度等）の確保、印刷品質、信頼性の確保という観点で、インク組成物中に１０〜５０重量％含まれることが好ましい。
【００８６】
前記水溶性有機化合物の中でも、アルカンジオールを添加することにより、記録物の光沢性を向上させることができる。
【００８７】
前記アルカンジオールの具体例としては、プロパンジオール、ブタンジオール、ペンタンジオール、オクタンジオール等があり、それらのアルカンジオールの中でも１，２−アルカンジオールが好ましく、それらの中でも１，２−ペンタンジオール及び１，２−ヘキサンジオールが特に好ましい。
【００８８】
前記アルカンジオールの添加量は、インク組成物全量に対して、０．５〜５重量％が好ましい。
【００８９】
本発明の水性インクには、さらに必要に応じて、公知の各種添加剤、例えばｐＨ調整剤、界面活性剤、酸化防止剤、紫外線吸収剤、防腐・防カビ剤等を添加することができる。
【００９０】
本発明の水性インクに添加され得る添加剤であるｐＨ調整剤としては、水酸化リチウム、水酸化カリウム、水酸化ナトリウム等のアルカリ金属の水酸化物、アンモニア、トリエタノールアミン、トリプロパノールアミン、ジエタノールアミン、モノエタノールアミン等のアミン類等を用いることができる。また、必要に応じて、コリジン、イミダゾール、燐酸、３−（Ｎ−モルホリノ）プロパンスルホン酸、トリス（ヒドロキシメチル）アミノメタン、ほう酸等をｐＨ緩衝剤として用いることができる。
【００９１】
本発明の水性インクに添加され得る添加剤である界面活性剤としては、アニオン性界面活性剤、カチオン性界面活性剤、両性界面活性剤及びノニオン性界面活性剤を含有することができる。発泡・起泡の少ないインク組成物を得るという観点からノニオン性界面活性剤が特に好ましい。ノニオン性界面活性剤の具体例としては、アセチレングリコール系界面活性剤、アセチレンアルコール系界面活性剤、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系、ジメチルポリシロキサン等のシリコン系界面活性剤、その他フッ素アルキルエステル、パーフルオロアルキルカルボン酸塩等の含フッ素系界面活性剤等が挙げられる。前記ノニオン性界面活性剤の中でも特にアセチレングリコール系界面活性剤及びアセチレンアルコール系界面活性剤が発泡も少なく、また優れた消泡性能を有する点で好ましい。
【００９２】
アセチレングリコール系界面活性剤及びアセチレンアルコール系界面活性剤の具体例としては、２，４，７，９−テトラメチル−５−デシン−４，７−ジオール、３，６−ジメチル−４−オクチン−３，６−ジオール、３，５−ジメチル−１−ヘキシン−３オールなどが挙げられる。また、市販品としては、例えば、エアープロダクツ社のサーフィノール１０４、８２、４６５、４８５、ＴＧや日信化学社製のオルフィンＳＴＧ、オルフィンＥ１０１０等が挙げられる。
【００９３】
本発明の水性インクに添加され得る添加剤である酸化防止剤・紫外線吸収剤としては、アロハネート、メチルアロハネートなどのアロハネート類、ビウレット、ジメチルビウレット、テトラメチルビウレットなどのビウレット類など、Ｌ−アスコルビン酸及びその塩等、チバガイギー社製のＴｉｎｕｖｉｎ３２８、９００、１１３０、３８４、２９２、１２３、１４４、６２２、７７０、２９２、Ｉｒｇａｃｏｒ２５２、１５３、Ｉｒｇａｎｏｘ１０１０、１０７６、１０３５、ＭＤ１０２４など、あるいはランタニドの酸化物等が用いられる。
【００９４】
本発明のインク組成物への添加剤である防腐剤・防かび剤としては、例えば安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（Ａｖｅｃｉａ社のプロキセルＣＲＬ、プロキセルＢＤＮ、プロキセルＧＸＬ、プロキセルＸＬ−２、プロキセルＴＮ）等が挙げられる。
【実施例】
【００９５】
以下、本発明を実施例により更に詳細に説明するが、これら実施例により本発明が限定されるものではない。
【００９６】
＜水不溶性ビニルポリマーの合成＞
反応容器内に、メチルエチルケトン２０重量部と、下記表1に示した製造例番号１〜３の各モノマーの配合量(重量部)のうちのそれぞれ１０重量%ずつと、表1に示す各配合量の２−メルカプトエタノール(重合連鎖移動剤)とを入れて混合し、窒素ガス置換を十分に行い３種類の混合液を得た。
【００９７】
一方、これとは別に、滴下ロート中に、下記表1に示した各モノマーの配合量(重量部)のうちの残りの９０重量%ずつを仕込み、次いで表1に示す量の重合連鎖移動剤(2−メルカプトエタノール)と、メチルエチルケトン６０重量部と２，２’−アゾビス(２，４−ジメチルバレロニトリル)１．２重量部とを入れて混合し、十分にこの滴下ロート内の窒素ガス置換を行い、３種類の各混合液を得た。
【００９８】
次いで、窒素雰囲気下、反応容器内の混合溶液を撹拝しながら６５℃まで昇温し、滴下ロート中の混合溶液を３時間掛けて徐々に反応容器内に滴下した。滴下終了後、各混合溶液の液温を６５℃で2時間維持した後、２，２’−アゾビス（２，４−ジメチルバレロニトリル）０．３重量部を、メチルエチルケトン５重量部に溶解した溶液を各混合溶液に加え、さらに６５℃で2時間と、７０℃で2時間かけて熟成させ、製造例１〜３の各ポリマー溶液を得た。
【００９９】
このようにして得られた製造例１〜３のポリマー溶液の各一部をそれぞれ減圧下、１０５℃で２時間乾燥させて溶媒を除去することによって単離し、標準物質としてポリスチレン、溶媒として６０ｍｍｏｌ／Ｌのリン酸及び５０ｍｍｏｌ／Ｌのリチウムブロマイド含有ジメチルホルムアミドを用いたゲルパーミエーションクロマトグラフィーによりポリマーの重量平均分子量を測定した。
【表１】
2007099997.tif 000007
【０１００】
なお、表１に示す主な原料化合物の詳細は以下の通りである。
・ポリエチレングリコールモノメタクリレート（ｍ＝２３）：新中村化学社製、商品名；NKエステルM230G、上記式（I）において、mが２３、Ｒ１及びＲ２がメチル基である化合物。
・ポリプロピレングリコールモノメタクリレート（ｎ＝９）：日本油脂社製、商品名；ブレンマーPP-500、上記式（II）において、ｎが9、Ｒ１がメチル基、Ｒ２が水素原子である化合物。
・ポリ（エチレングリコール・プロピレングリコール）モノメタクリレート：日本油脂社製、商品名；ブレンマー50PEP-300、上記式（III）において、mが３．５、ｎが２．５、Ｒ１がメチル基、Ｒ２が水素であり、オキシプロピレン基とオキシエチレン基とがランダム付加したモノマー。
・スチレンマクロマー：東亜合成社製、商品名；AS-6S(スチレンマクロマー)、数平均分子量６，０００、重合性感応基：メタクリロイル基。
【０１０１】
＜水不溶性ビニルポリマー粒子の調製＞
上記のようにして合成された製造例１〜３の各ポリマー溶液を減圧乾燥させて得られたポリマー１４．０重量部にメチルエチルケトン６４．０重量部をそれぞれ加え、その中に１ｍｏｌ／Ｌの水酸化カリウム水溶液を所定量加えてポリマーの塩生成基を中和度７０%に中和し、上記表1に示した中和度（６０%）に中和し、これにイオン交換水２００重量部を加えて撹搾した後、マイクロフルイダイザー(マイクロフルイダイザー社製、商品名)を用いて、２０分間乳化した。
【０１０２】
得られた各乳化物から減圧下、６０℃で有機溶媒を除去し、さらに水を除去することにより濃縮し、固形分濃度が２０重量%のポリマー粒子Ａ１〜Ｃ１を得た。得られた各ポリマー粒子Ａ１〜Ｃ１の平均粒径は、コールターカウンターＮ４（コールター社製、商品名）を用いて測定した結果、いずれも１１０ｎｍであった。
【０１０３】
また、比較例として、水不溶性ビニルポリマー粒子の代わりに、樹脂エマルジョンとしてジョンクリル７１１（ジョンソンポリマー社製、平均粒径０．０９μｍ）を用いた。
【０１０４】
＜マゼンタ固溶体顔料の調製＞
固溶体顔料Ａ
Ｃ．Ｉ．ピグメントバイオレッド１９の粗顔料１０部、塩化ナトリウム１００部、高沸点脂環式炭化水素１部をボールミル中に充填し、１０時間摩砕を行った。続いて常法に従って顔料化、濾過、洗浄等の後処理を行って、固形分、３０重量％のプレスケーキを得た。
【０１０５】
Ｃ．Ｉ．ピグメントレッド２０９の粗顔料１０部、塩化ナトリウム１００部、高沸点脂環式炭化水素１部をボールミル中に充填し、１０時間摩砕を行った。続いて常法に従って顔料化、濾過、洗浄等の後処理を行って、固形分、３０重量％のプレスケーキを得た。
【０１０６】
次に、Ｃ．Ｉ．ピグメントバイオレッド１９のプレスケーキの固形分２部とＣ．Ｉ．ピグメントレッド２０９のプレスケーキの固形分８部とを加えて摩砕し、固溶体顔料を、有機溶剤処理による顔料化を行い、続いて濾過、洗浄後、乾燥、粉砕してＣ．Ｉ．ピグメントバイオレッド１９／Ｃ．Ｉ．ピグメントレッド２０９の固溶体顔料（２／８：重量比）を得た。色相はマゼンタ色を示した。製造された固溶体顔料の平均粒子径は２００ｎｍ以下であった。
【０１０７】
固溶体顔料Ｂ
Ｃ．Ｉ．ピグメントバイオレッド１９の粗顔料１０部、塩化ナトリウム１００部、高沸点脂環式炭化水素１部をボールミル中に充填し、１０時間摩砕を行った。続いて常法に従って顔料化、濾過、洗浄等の後処理を行って、固形分、３０重量％のプレスケーキを得た。
【０１０８】
Ｃ．Ｉ．ピグメントレッド１２２の粗顔料１０部、塩化ナトリウム１００部、高沸点脂環式炭化水素１部をボールミル中に充填し、１０時間摩砕を行った。続いて常法に従って顔料化、濾過、洗浄等の後処理を行って、固形分、３０重量％のプレスケーキを得た。
【０１０９】
次に、Ｃ．Ｉ．ピグメントバイオレッド１９のプレスケーキの固形分２部とＣ．Ｉ．ピグメントレッド１２２のプレスケーキの固形分８部とを加えて摩砕し、固溶体顔料を、有機溶剤処理による顔料化を行い、続いて濾過、洗浄後、乾燥、粉砕してＣ．Ｉ．ピグメントバイオレッド１９／Ｃ．Ｉ．ピグメントレッド１２２の固溶体顔料（２／８：重量比）を得た。色相はマゼンタ色を示した。製造された固溶体顔料の平均粒子径は２００ｎｍ以下であった。
【０１１０】
＜顔料分散液の調製＞
スチレン２０部、２−エチルヘキシルメタクリレート５部、ブチルメタクリレート１５部、ラウリルメタクリレート１０部、メタクリル酸２部、ｔ−ドデシルメチルカプタン０．３部を窒素置換した反応容器に投入して７０℃に加熱し、別に用意したスチレン１５０部、アクリル酸１５部、ブチルメタクリレート５０部、ｔ−ドデシルメルカプタン１部、メチルエチルケトン２０部、及びアゾビスイソブチロニトリル１部の混合液を滴下ロートを用いて、４時間かけて反応容器に滴下して、重合反応を行った。次いで、反応容器にメチルエチルケトンを添加して分散ポリマー溶液を作製した。
【０１１１】
上記分散ポリマー溶液４０部、固溶体顔料Ａ６．４部、０．１ｍｏｌ／Ｌの水酸化ナトリウム水溶液１００部、及びメチルエチルケトン３０部を混合して、ホモジナイザーで３０分間攪拌を行い、その後イオン交換水を３００部添加して、さらに１時間攪拌を行った。次いで、ロータリーエバポレーターを用いてメチルエチルケトンの全量と水の一部を除去し、０．１ｍｏｌ／Ｌの水酸化ナトリウムを滴下してｐＨが９になるように中和し、０．３μｍのメンブランフィルター（日本ミリポア・リミテッド社製）で濾過することにより、固形分、（分散ポリマーと固溶体顔料の和）１０重量％を作製した。
【０１１２】
上記分散ポリマー溶液を減圧乾燥させて得られたポリマー６．６重量部をメチルエチルケトン４５．０重量部に溶かし、その中に中和剤（２０％水酸化ナトリウム水溶液）を所定量加えて塩生成基を１００％中和し、更に固溶体顔料Ａ２０．０重量部を加え、ビーズミルで２時間混練した。
【０１１３】
得られた混練物に、イオン交換水１２０重量部を加え、攪拌した後、減圧下で６０℃でメチルエチルケトンを除去し、更に一部の水を除去することにより、固形分濃度が２０重量％の顔料分散液Ａを得た。ポリマー粒子の平均粒径は、コールターカウンターＮ４（コールター社製、商品名）を用いて測定した結果、１００ｎｍであった。
【０１１４】
また、固溶体顔料Ａに代えて、固溶体顔料Ｂを用いた以外は上記と同様にして、固形分濃度が２０重量％の顔料分散液Ｂを作製した。
【０１１５】
さらに、比較例として、固溶体顔料Ａに代えて、Ｃ．Ｉ．ピグメントブルー１９を使用した以外は、上記と同様にして、固形分濃度が２０重量％の顔料分散液Ｃを作製した。
【０１１６】
＜インク組成物の調製＞
下記表２に示した組成に従い、各成分を混合して２時間攪拌した。続いて、孔経約８μｍのメンブランフィルター（商品名）（日本ミリポア・リミテッド社製）を用いて濾過して、実施例１〜６及び比較例１〜８の各マゼンタインクを調製した。表２中、各組成物の添加量は重量％である。
【表２】
2007099997.tif 000008
【０１１７】
＜インク組成物の評価＞
（１）光沢性評価
インクジェットプリンターＰＸ−Ａ５５０（セイコーエプソン社製）を用いて印刷を行った。このプリンターのマゼンタ用専用インクカートリッジ（型番ＩＣＭ３１、セイコーエプソン社製）に実施例及び比較例の各インク組成物を充填し、ＰＭ写真用紙（セイコーエプソン社製、型番：ＫＡ４２０ＰＳＫ）に対して１４４０ｄｐｉの解像度で階調のあるベタ画像の印刷を行い、記録物を得た。得られた記録物を室温下で２４時間放置した後、光沢計ＧＭ−２６８（コニカミノルタ社製）を用いて最高濃度部分の２０°の光沢を測定した。
【０１１８】
測定した結果を以下の基準に基づいて評価した。
Ａ：２０°光沢が５０以上である場合
Ｂ：２０°光沢が４０以上５０未満である場合
Ｃ：２０°光沢が４０未満である場合
結果は下記の表３に示される通りであった。
【０１１９】
（２）発色性評価
上記と同様のインクジェットプリンターを用い、用紙の種類として「普通紙」を選択し、カラーの選択で「カラー」を選び、モード設定から、「詳細設定変更」を選び、印字品質として「フォト」を選び、色補正なしでの階調のあるベタ画像の印刷を行い、記録物を得た。記録媒体は普通紙としてゼロックスＰ、ゼロックスＲ（富士ゼロックス社製）、Ｘｅｒｏｘ４０２４（Ｘｅｒｏｘ  Ｃｏ．社製）、リサイクルカットＲ―１００（王子製紙社製）の４種類を用いた。印刷した記録物を２４℃の環境下で２４時間放置した後、グレタグ濃度計（グレタグマクベス社製）を用いてベタ部分のＯＤ値を測定した。
【０１２０】
なお、専用紙における評価の平均値と普通紙における評価の平均を評価結果とした。
【０１２１】
測定した結果を以下の基準に基づいて評価した。
Ａ：印字濃度が１．２以上
Ｂ：印字濃度が１．１以上、１．２未満
Ｃ：印字濃度が１．１未満
結果は下記の表３に示される通りであった。
【０１２２】
（３）定着性評価
上記で得られた記録物に、同種の記録媒体の裏面を重ね、２００ｇ／Ａ４の重りを載せて２０回印刷面を擦った。
【０１２３】
評価基準は以下の通りとした。
Ａ：擦れた痕跡が全くない
Ｂ：擦れた痕跡が若干あるが、ほとんど気にならない
Ｃ：擦れた痕跡が目立つ
結果は下記の表３に示される通りであった。
【０１２４】
（４）吐出安定性評価
上記のインクカートリッジ及びインクジェットプリンターを用い、常温にてベタ及び線のパターンを連続印刷した。印刷１００頁内でのインクのドット抜けや飛行曲がりの際に正常印刷への復帰動作として行うプリンターノズルのクリーニング回数を測定し、以下の基準に基づき評価を行った。
Ａ：クリーニング０回で復帰
Ｂ：クリーニング１または２回で復帰
Ｃ：クリーニング３または４回で復帰
Ｄ：クリーニング５回以上で復帰
結果は下記の表３に示される通りであった。
【０１２５】
（５）保存安定性評価
アルミパックにインク組成物５０ｇを入れた状態で７０℃の環境下に１週間放置した。放置後、異物（沈降物）の発生の有無を確認した。また、異物の発生がないものについては、更に物性（粘度、表面張力、ｐＨ、樹脂粒子の粒子径）の変化を確認した。
【０１２６】
評価基準は以下の通りとした。
Ａ：異物の発生がなく、物性の変化もない
Ｂ：異物の発生はないが、物性が若干変化する
Ｃ：異物が発生するか、物性が著しく変化する
結果は下記の表３に示される通りであった。
【０１２７】
（６）目詰り回復性評価
上記のインクカートリッジ及びインクジェットプリンターを用い、１０分間連続して印刷し、全てのノズルから正常にインクが吐出していることを確認した後、ノズルでの乾燥状態を加速するために、インクカートリッジを外し、記録ヘッドをヘッドキャップから外した状態で、４０℃２０％ＲＨの環境に１週間放置した。
【０１２８】
放置後、全ノズルが初期と同等に吐出するまでクリーニング動作を繰り返し、以下の判断基準により、回復しやすさを評価した。
Ａ：１回または２回のクリーニング操作で初期と同等に回復
Ｂ：３回または４回のクリーニング操作で初期と同等に回復
Ｃ：５回または６回のクリーニング操作で初期と同等に回復
Ｄ：現実的な回数のクリーニング操作では回復せず
結果は下記の表３に示される通りであった。
【表３】
2007099997.tif 000009